(57)【要約】【課題】ガラスの厚みが小さくても、水平クラックが発生し難く、且つ折り割りに必要な垂直クラックが発生し易いスクライブ切断の方法を創案することにより、ガラス板の表面品位や端面強度を高めること。【解決手段】本発明のガラス板の製造方法は、刃先角度１３０度以上１６０度以下のスクライビングホイールを用いて、厚み３ｍｍ未満のガラスをスクライブ切断する工程を有することを特徴とする。【選択図】図４
2015036351.tif 000002
【特許請求の範囲】
【請求項１】
刃先角度１３０度以上１６０度以下のスクライビングホイールを用いて、厚み３ｍｍ未満のガラスをスクライブ切断する工程を有することを特徴とするガラス板の製造方法。
【請求項２】
スクライブ時に発生する垂直クラックの深さを３０μｍ以上に規制することを特徴とする請求項１に記載のガラス板の製造方法。
【請求項３】
スクライブ時に発生する水平クラックの長さを１０μｍ以下に規制することを特徴とする請求項１又は２に記載のガラス板の製造方法。
【請求項４】
スクライブ荷重を６Ｎ以上２４Ｎ以下に規制することを特徴とする請求項１〜３の何れかに記載のガラス板の製造方法。
【請求項５】
稜線上に溝を有しないスクライビングホイール、或いは稜線上に長さ、幅、深さの何れかが５μｍ以下の溝を有するスクライビングホイールを用いることを特徴とする請求項１〜４の何れかに記載のガラス板の製造方法。
【請求項６】
厚み０．７ｍｍ以下のガラスをスクライブ切断することを特徴とする請求項１〜５の何れかに記載のガラス板の製造方法。
【請求項７】
刃先角度１３０度以上１６０度以下のスクライビングホイールを用いて、ガラス組成中のＳｉＯ２の含有量が５０質量％以下であるガラスをスクライブ切断する工程を有することを特徴とするガラス板の製造方法。
【請求項８】
請求項１〜７の何れかに記載のガラス板の製造方法により作製されたことを特徴とするガラス板。
【請求項９】
ガラス組成中に実質的にアルカリ金属酸化物を含まないことを特徴とする請求項８に記載のガラス板。
【請求項１０】
ガラス組成中のＳｉＯ２の含有量が３０質量％以上５０質量％以下であることを特徴とする請求項８又は９に記載のガラス板。
【請求項１１】
ＯＬＥＤ照明に用いることを特徴とする請求項８〜１０の何れかに記載のガラス板。
【請求項１２】
ＯＬＥＤディスプレイに用いることを特徴とする請求項８〜１０の何れかに記載のガラス板。
【請求項１３】
液晶ディスプレイに用いることを特徴とする請求項８〜１０の何れかに記載のガラス板。
【請求項１４】
太陽電池に用いることを特徴とする請求項８〜１０の何れかに記載のガラス板。
【発明の詳細な説明】
【技術分野】
【０００１】
本発明は、ガラス板の製造方法及びガラス板に関し、具体的には、ガラスの厚みが小さくても、水平クラックが発生し難く、且つ折り割りに必要な垂直クラックが発生し易いスクライブ切断の方法及びこの方法により得られたガラス板に関する。
【背景技術】
【０００２】
従来から、液晶ディスプレイ、ＯＬＥＤ（Ｏｒｇａｎｉｃ  ｌｉｇｈｔ  ｅｍｉｔｔｉｎｇ  ｄｉｏｄｅ）ディスプレイ等のディスプレイには、厚み０．７ｍｍ以下のガラス板が使用されている。この薄いガラス板は、一般的に、刃先角度１２０度のスクライビングホイールを用いて、スクライブラインを形成した後、スクライブラインに沿って折り割りを行うことにより作製されている。
【０００３】
近年、ディスプレイの高精細化が進むにつれて、ガラス板の表面品位や端面強度が重要になってきている。特に、ＯＬＥＤ照明、ＯＬＥＤディスプレイでは、ガラス板の表面上に積層される導電膜や有機層の総厚が１μｍ未満になる。よって、この用途では、ガラス板の表面に僅か１μｍの微小異物が付着している場合でも、不具合に繋がる虞がある。
【先行技術文献】
【特許文献】
【０００４】
【特許文献１】特開平０９−２７８４７４号公報
【特許文献２】特開２０１３−１１２５３４号公報
【発明の開示】
【発明が解決しようとする課題】
【０００５】
液晶ディスプレイ、ＯＬＥＤディスプレイ等のディスプレイには、実質的にアルカリ金属酸化物を含有しないガラス、つまり無アルカリガラスが使用されている。無アルカリガラスは、刃先角度が小さいスクライビングホイールを用いてスクライブラインを形成する場合、スクライブラインに対して水平方向の進展性クラック（以下、水平クラック）が発生し易い性質を有している。この水平クラックは、スクライブ時や折り割り時に微小なガラス片となって剥がれ落ち、ガラス板の表面に付着し易い。
【０００６】
特許文献１に記載のスクライビングホイールは、水平クラックを発生させ難いため、上記問題を解消し得るが、垂直クラックも発生させ難いため、スクライブラインの形成に高荷重が必要になり、薄いガラス板の切断には不適である。
【０００７】
また、特許文献２では、薄いガラスの切断やディスプレイの多面取りのために、折り割りに必要な垂直クラックが入り易い高浸透型スクライビングホイールが提案されている。しかし、高浸透型スクライビングホイールは、垂直クラックだけでなく、水平クラックも発生させ易いため、ガラス板の表面品位や端面強度を低下させ易い。
【０００８】
本発明は、上記事情に鑑み成されたものであり、その技術的課題は、ガラスの厚みが小さくても、水平クラックが発生し難く、且つ折り割りに必要な垂直クラックが発生し易いスクライブ切断の方法を創案することにより、ガラス板の表面品位や端面強度を高めることである。
【課題を解決するための手段】
【０００９】
本発明者は、鋭意努力の結果、所定の刃先角度を有するスクライビングホイールを用いると、水平クラックの発生を抑制した上で、薄いガラスを適正に切断し得ることを見出し、本発明として提案するものである。すなわち、本発明のガラス板の製造方法は、刃先角度１３０度以上１６０度以下のスクライビングホイールを用いて、厚み３ｍｍ未満のガラスをスクライブ切断する工程を有することを特徴とする。なお、本発明では、スクライブラインを形成した後に、スクライブラインに沿って折り割りを行うことが好ましいが、スクライブラインの形成と同時に、分断が完了する場合も含むものとする。
【００１０】
本発明のガラス板の製造方法では、スクライブ時に発生する垂直クラックの深さを３０μｍ以上に規制することが好ましい。これにより、スクライブラインに沿って折り割りを行うことが容易になり、折り割りの際に、意図しないクラックの進展を防止することができる。
【００１１】
垂直クラックは、スクライブラインからガラスの深さ方向に進展するクラックに相当する。ここで、「垂直クラックの深さ」は、１２０ｍｍ超のスクライブラインを形成した場合に、スクライブラインの開始点から１０ｍｍまでの領域と終了点直前の１０ｍｍの領域を除くスクライブラインについて、任意の１００ｍｍのスクライブラインを抽出し、そのスクライブラインから発生している垂直クラックの深さの平均値を指す。図１には、ガラスをスクライブラインに沿って折り割った後、得られたガラス板の端面の状態を示す顕微鏡像である。図１において、垂直クラックの深さは、Ａの距離に相当している。
【００１２】
本発明のガラス板の製造方法では、スクライブ時に発生する水平クラックの長さを１０μｍ以下に規制することが好ましい。これにより、スクライブ時や折り割り時に微小なガラス片が発生し難くなり、ガラス板の表面品位や端面強度を高めることができる。
【００１３】
水平クラックの長さは、１２０ｍｍ超のスクライブラインを形成した場合に、スクライブラインの開始点から１０ｍｍまでの領域と終了点直前の１０ｍｍの領域を除くスクライブラインについて、任意の１００ｍｍのスクライブラインを抽出し、そのスクライブラインから発生している水平クラックの両端の長さの最大値を指す。図２は、ガラスの上方から水平クラックの状態を観察した顕微鏡像である。図２において、水平クラックの長さは、距離Ｂに相当している。
【００１４】
本発明のガラス板の製造方法では、スクライブ荷重を６Ｎ以上２４Ｎ以下に規制することが好ましい。スクライブ荷重が低過ぎると、折り割りに必要な垂直クラックが発生し難くなる。一方、スクライブ荷重が高過ぎると、水平クラックの長さが大きくなり易い。
【００１５】
本発明のガラス板の製造方法では、稜線上に溝を有しないスクライビングホイール、或いは稜線上に長さ、幅、深さの何れかが５μｍ以下の溝を有するスクライビングホイールを用いることが好ましい。これにより、水平クラックの発生を抑制し易くなり、ガラス板の表面品位や端面強度を高めることができる。なお、本発明では、溝の全部ではなく、溝の一部が稜線上に存在している場合も、「稜線上に溝を有する」として取り扱う。
【００１６】
本発明のガラス板の製造方法は、厚み０．７ｍｍ以下のガラスをスクライブ切断することが好ましい。このようにすれば、ガラスの厚みに対して垂直クラックの深さが大きくなり、スクライブラインに沿って折り割りを行い易くなる。
【００１７】
本発明のガラス板の製造方法は、刃先角度１３０度以上１６０度以下のスクライビングホイールを用いて、ガラス組成中のＳｉＯ２の含有量が５０質量％以下であるガラスをスクライブ切断する工程を有することを特徴とする。ガラス組成中のＳｉＯ２の含有量が５０質量％以下になると、ガラスが脆くなるため、スクライブ時に水平クラックが発生し易くなる。そこで、刃先角度１３０度以上１６０度以下のスクライビングホイールを用いて、スクライブ切断すると、ガラス組成中のＳｉＯ２の含有量が５０質量％以下であっても、水平クラックの発生を抑制することができる。
【００１８】
本発明のガラス板は、上記のガラス板の製造方法により作製されたことを特徴とする。
【００１９】
本発明のガラス板は、ガラス組成中に実質的にアルカリ金属酸化物を含まないことが好ましい。これにより、ＯＬＥＤ照明、ＯＬＥＤディスプレイ、液晶ディスプレイ等に好適に使用可能になる。ここで、「実質的にアルカリ金属酸化物を含まない」とは、ガラス組成中のアルカリ金属酸化物（Ｌｉ２Ｏ、Ｎａ２Ｏ、Ｋ２Ｏ）の含有量が１質量％未満の場合を指す。
【００２０】
本発明のガラス板は、ガラス組成中のＳｉＯ２の含有量が３０質量％以上５０質量％以下であることが好ましい。ガラス組成中のＳｉＯ２の含有量が５０質量％以下になると、ガラスが脆くなるため、スクライブ時に水平クラックが発生し易くなる。そこで、刃先角度１３０度以上１６０度以下のスクライビングホイールを用いて、スクライブ切断すると、ガラス組成中のＳｉＯ２の含有量が５０質量％以下であっても、水平クラックの発生を抑制することができる。一方、ＳｉＯ２の含有量が少な過ぎると、溶融ガラスを板状に成形し難くなる。なお、ＳｉＯ２の含有量が多過ぎると、スクライビングホイールの刃先角度が大きい場合に、垂直クラックの深さを大きくすることが困難になる。
【００２１】
本発明のガラス板は、ＯＬＥＤ照明に用いることが好ましい。
【００２２】
本発明のガラス板は、ＯＬＥＤディスプレイに用いることが好ましい。
【００２３】
本発明のガラス板は、液晶ディスプレイに用いることが好ましい。
【００２４】
本発明のガラス板は、太陽電池に用いることが好ましい。
【発明の効果】
【００２５】
本発明のガラス板の製造方法では、刃先角度１３０度以上１６０度以下のスクライビングホイールを用いるため、ガラスの厚みが小さくても、水平クラックが発生し難く、且つ折り割りに必要な垂直クラックが発生し易い。結果として、スクライブ切断に際して、微小ガラス片が発生し難く、ガラス板の表面品位や端面強度を高めることができる。更に、スクライブ荷重が低くても、垂直クラックが入り易いため、スクライビングホイールへの負荷が軽減されて、スクライビングホイールの寿命を延ばすことができる。
【図面の簡単な説明】
【００２６】
【図１】ガラスをスクライブラインに沿って折り割った後、得られたガラス板の端面の状態を示す顕微鏡像である。
【図２】ガラスの上方から水平クラックの状態を観察した顕微鏡像である。
【図３】スクライビングホイールを用いて、ガラスをスクライブする状態を示す概念断面図である。
【図４】スクライビングホイールを移動させて、ガラスの表面上にスクライブラインを形成する状態を示す概念斜視図である。
【発明を実施するための形態】
【００２７】
本発明のガラス板の製造方法では、厚み３ｍｍ未満のガラスを用いる。ガラスの厚みが大き過ぎると、ガラス板の質量が大きくなり、それに応じて、デバイスの質量も大きくなる。また、ガラスの厚みが大き過ぎると、折り割りを行い難くなる。ガラスの厚みは、好ましくは１．４ｍｍ以下、１．１ｍｍ以下、０．７ｍｍ以下、特に０．５ｍｍ以下である。一方、ガラスの厚みが小さ過ぎると、スクライブ時に垂直クラックがガラスを貫通し易くなり、その後のハンドリングが困難になる。よって、ガラスの厚みは、好ましくは５０μｍ以上、特に１００μｍ以上である。
【００２８】
本発明のガラス板の製造方法では、刃先角度１３０度以上１６０度以下のスクライビングホイールを用いる。スクライビングホイールの刃先角度が小さ過ぎると、スクライブ時に水平クラックが発生し易くなる。よって、スクライビングホイールの刃先角度は、好ましくは１３５度以上、特に１４０度以上である。一方、スクライビングホイールの刃先角度が大き過ぎると、スクライブ時に垂直クラックが発生し難くなる。よって、スクライビングホイールの刃先角度は、好ましくは１５５度以下、特に１５０度以下である。
【００２９】
本発明では、スクライビングホイールの刃先角度が大きいため、スクライブの際に、スクライビングホイールの先端に不当な荷重がかからない。よって、スクライビングホイールの径は、特に限定されず、任意に変更することができる。例えば、外径３．０ｍｍ、内径１．１ｍｍ、厚み１．０ｍｍのスクライビングホイールを用いることができる。
【００３０】
スクライビングホイールは、中心部分に貫通孔を有し、その貫通孔に回転軸を通す構造であることが好ましい。このようにすれば、回転軸を中心にスクライビングホイールを回転させることが可能になる。
【００３１】
スクライビングホイールの材質は、特に限定されないが、耐久性の観点から、多結晶ダイヤモンドが好ましい。
【００３２】
本発明のガラス板の製造方法では、稜線上に溝を有しないスクライビングホイール、或いは稜線上に長さ、幅、深さの何れかが５μｍ以下（望ましくは３μｍ以下、２μｍ以下、特に１μｍ以下）の溝を有するスクライビングホイールを用いることが好ましい。スクライビングホイールの稜線上に大きな溝を設けると、スクライブ時に垂直クラックが発生し易くなるが、同時に水平クラックも発生し易くなり、スクライブ時や折り割り時に微小なガラス片が発生し易くなる。
【００３３】
スクライビングホイールの移動速度は、好ましくは１０ｍｍ／分以上、５０ｍｍ／分以上、１００ｍｍ／分以上、特に５００ｍｍ／分以上である。スクライビングホイールの移動速度が遅過ぎると、スクライブ切断に長時間を要し、ガラス板の製造効率が低下し易くなる。一方、スクライビングホイールの移動速度が速過ぎると、スクライビングホイールを安定して回転させることが困難になる。よって、スクライビングホイールの移動速度は、好ましくは２００００ｍｍ／分以下、１５０００ｍｍ／分以下、特に１００００ｍｍ／分以下である。
【００３４】
本発明のガラス板の製造方法では、スクライブ時に発生する垂直クラックの深さを３０μｍ以上、４０μｍ以上、５０μｍ以上、特に６０μｍ以上５００μｍ以下に規制することが好ましい。垂直クラックの深さが小さ過ぎると、スクライブラインに沿った折り割りが困難になる。なお、垂直クラックの深さが大き過ぎると、スクライブ時に垂直クラックがガラスを貫通し易くなり、その後のハンドリングが困難になる。
【００３５】
本発明のガラス板の製造方法では、スクライブ時に発生する水平クラックの長さを１０μｍ以下、８μｍ以下、５μｍ以下、特に３μｍ以下に規制することが好ましい。水平クラックの長さが大き過ぎると、スクライブ時や折り割り時に微小なガラス片が発生し易くなり、ガラス板の表面品位や端面強度が低下し易くなる。またガラス板の端面に水平クラックが存在している場合、事後的に水平クラックが進展し、ガラス板が破損する虞もある。
【００３６】
スクライブに際し、スクライブ荷重が低過ぎると、折り割りに必要な垂直クラックが発生し難くなる。よって、スクライブ荷重は、好ましくは６Ｎ以上、８Ｎ以上、１０Ｎ以上、特に１２Ｎ以上である。一方、スクライブ荷重が高過ぎると、水平クラックの長さが大きくなり易い。よって、スクライブ荷重は、好ましくは２４Ｎ以下、２０Ｎ以下、１８Ｎ以下、特に１６Ｎ以下である。なお、スクライブ荷重は、例えばスクライビングホイールを回転させる回転装置のエア圧力を変更することにより調整することができる。
【００３７】
本発明のガラス板は、ガラス組成中に実質的にアルカリ金属酸化物を含まないことが好ましい。ガラス組成中にアルカリ金属酸化物を含むと、液晶ディスプレイ、ＯＬＥＤディスプレイ等のディスプレイ、特に高精細、高強度が要求されるディスプレイに用いた場合に、デバイスの基本性能が劣化する虞が生じる。
【００３８】
本発明のガラス板の製造方法では、スクライブラインを形成した後に、スクライブラインに沿って折り割りを行うことが好ましい。このようにすれば、意図しないクラックが進展し難くなり、ガラス板の製造効率が向上する。折り割りの方法は、特に限定されず、周知の方法を採択すればよい。例えば、スクライブラインに対応するように、スクライブラインが形成されていない側のガラスに棒状部材を当接した状態で、ガラスの両端を押圧部材により押圧することにより、垂直クラックを進展させて折り割りを行う方法を採用することができる。
【００３９】
ガラス組成中のＳｉＯ２の含有量が５０質量％以下になると、ガラスが脆くなるため、スクライブ時に水平クラックが発生し易くなる。そこで、刃先角度１３０度以上１６０度以下のスクライビングホイールを用いて、スクライブ切断すると、ガラス組成中のＳｉＯ２の含有量が５０質量％以下であっても、水平クラックの発生を抑制することができる。ＳｉＯ２の含有量は、好ましくは５０質量％以下、５０質量％未満、４５質量％以下、特に４０質量％以下である。一方、ＳｉＯ２の含有量が少な過ぎると、溶融ガラスを板状に成形し難くなる。よって、ＳｉＯ２の含有量は、好ましくは３０質量％以上、特に３３質量％以上である。なお、ＳｉＯ２の含有量が多過ぎると、スクライビングホイールの刃先角度が大きい場合に、垂直クラックの深さを大きくすることが困難になる。
【００４０】
本発明のガラス板は、ガラス組成として、質量％で、ＳｉＯ２  ３０〜５０％、Ａｌ２Ｏ３  ０〜２０％、Ｂ２Ｏ３  ０〜１０％、ＭｇＯ  ０〜１０％、ＣａＯ  ０〜１２％、ＳｒＯ  ０〜２０％、ＢａＯ  ０〜４５％、ＺｎＯ  ０〜１０％、ＺｒＯ２  ０〜１０％、ＴｉＯ２  ０〜１５％を含有することが好ましい。各成分の含有範囲の説明において、以下の％表示は、質量％を指す。
【００４１】
ガラス組成中のＳｉＯ２の含有量は３０〜５０％が好ましい。ＳｉＯ２の好適な含有範囲、限定理由等は上記の通りである。
【００４２】
Ａｌ２Ｏ３の含有量は０〜２０％が好ましい。Ａｌ２Ｏ３の含有量が多くなると、ガラスに失透結晶が析出し易くなって、液相粘度が低下し易くなる。よって、Ａｌ２Ｏ３の含有量は、好ましくは２０％以下、１５％以下、１０％以下、特に８％以下である。なお、Ａｌ２Ｏ３の含有量が少なくなると、ガラス組成のバランスを欠いて、逆にガラスが失透し易くなる。よって、Ａｌ２Ｏ３の含有量は、好ましくは０．１％以上、０．５％以上、１％以上、特に３％以上である。
【００４３】
Ｂ２Ｏ３の含有量は、好ましくは１０％以下、８％以下、５％以下、特に３％以下である。Ｂ２Ｏ３の含有量が多過ぎると、スクライブ時に垂直クラックの深さが小さくなり易い。なお、Ｂ２Ｏ３の含有量が少なくなると、液相温度が低下し易くなる。よって、Ｂ２Ｏ３の含有量は、好ましくは０．１％以上、１％以上、特に２％以上である。
【００４４】
ＭｇＯは、ヤング率を高める成分であると共に、高温粘度を低下させる成分であるが、ＭｇＯを多量に含有させると、液相温度が上昇して、耐失透性が低下し易くなったり、密度、熱膨張係数が高くなり易い。よって、ＭｇＯの含有量は、好ましくは１０％以下、５％以下、３％以下、２％以下、特に１％以下である
【００４５】
ＣａＯの含有量が多くなると、密度、熱膨張係数が高くなり易く、その含有量が過剰になると、ガラス組成のバランスを欠いて、耐失透性が低下し易くなる。よって、ＣａＯの含有量は、好ましくは１２％以下、１０％以下、特に８％以下である。なお、ＣａＯの含有量が少なくなると、溶融性、ヤング率が低下し易くなる。よって、ＣａＯの含有量は、好ましくは０．１％以上、０．５％以上、１％以上、特に２％以上である。
【００４６】
ＳｒＯの含有量が多くなると、屈折率が高くなるが、密度、熱膨張係数も高くなり易い。また、ＳｒＯの含有量が過剰になると、ガラス組成のバランスを欠いて、耐失透性が低下し易くなる。よって、ＳｒＯの含有量は、好ましくは２０％以下、特に１５％以下である。なお、ＳｒＯの含有量が少なくなると、屈折率が低下し易くなり、ＯＬＥＤ照明に用いた場合に、光取り出し効率を高め難くなる。よって、ＳｒＯの含有量は、好ましくは０．１％以上、１％以上、３％以上、特に５％以上である。
【００４７】
ＢａＯは、アルカリ土類金属酸化物の中ではガラスの粘性を極端に低下させずに、屈折率を高める成分である。しかし、ＢａＯの含有量が多くなると、屈折率、密度、熱膨張係数が高くなり易く、液相粘度が低くなり易い。また、ＢａＯの含有量が多過ぎると、ガラス組成のバランスを欠いて、耐失透性が低下し易くなる。よって、ＢａＯの含有量は、好ましくは４０％以下、３５％以下、特に３０％以下である。但し、ＢａＯの含有量が少なくなると、屈折率が低下し易くなり、ＯＬＥＤ照明に用いた場合に、光取り出し効率を高め難くなる。更に、高い液相粘度を確保し難くなる。よって、ＢａＯの含有量は、好ましくは０．１％以上、１％以上、５％以上、１０％以上、１５％以上、特に２０％以上である。
【００４８】
ＺｎＯの含有量が多くなると、密度、熱膨張係数が高くなったり、ガラス組成の成分バランスを欠いて、耐失透性が低下したり、高温粘性が低下し過ぎて、高い液相粘度を確保し難くなる。よって、ＺｎＯの含有量は、好ましくは１０％以下、特に６％以下である。但し、ＺｎＯの含有量が少なくなると、高い液相粘度を確保し難くなる。よって、ＺｎＯの含有量は、好ましくは０．１％以上、０．５％以上、１％以上、特に１％超である。
【００４９】
ＴｉＯ２は、バッチコストを高騰させずに、屈折率を効果的に高める成分である。しかし、ＴｉＯ２の含有量が多くなると、ガラスが着色したり、耐失透性が低下し易くなる。よって、ＴｉＯ２の含有量は、好ましくは０〜１５％、０．１〜１５％、特に１〜１２％である。
【００５０】
ＺｒＯ２は、バッチコストを高騰させずに、屈折率を効果的に高める成分である。但し、ＺｒＯ２の含有量が多くなると、スクライブ時に水平クラックが発生し易くなり、また液相温度が低下し易くなる。よって、ＺｒＯ２の含有量は、好ましくは０〜１０％、０．０１〜１０％、０．１〜８％、特に０．５〜７％である。
【００５１】
上記成分以外にも、他の成分を例えば１５％まで、特に１０％まで導入してもよい。
【００５２】
以下、図面を参酌しながら、本発明を更に説明する。
【００５３】
図３は、スクライビングホイール１を用いて、ガラス２をスクライブする状態を示す概念断面図である。本発明では、スクライビングホイール１の刃先角度３が１３０度以上１６０度以下になっている。スクライブ時には、スクライビングホイール１の先端の直下に向かって垂直クラック４が発生すると共に、スクライビングホイール１の先端からガラスの両端に向かって円弧状に水平クラック５が発生する。なお、図１では、水平クラック５は、ガラス２の表面まで進展しておらず、またスクライビングホイール１の稜線６には、溝が形成されていない。
【００５４】
図４は、ガラス７の表面上にスクライビングホイール８を移動させて、スクライブライン９を形成する状態を示す概念斜視図である。図４において、スクライブライン９は、ガラス７の一方の端縁から形成されているが、ガラス７の端縁から少し離間した領域（例えば約５ｍｍ離間した領域）から形成されていてもよい。同様にして、スクライブライン９は、ガラス７の他方の端縁まで形成してもよいが、その少し前の領域（例えば約５ｍｍ手前の領域）でスクライブライン９の形成を終了してもよい。
【実施例】
【００５５】
（実施例１）
まず表１に記載のガラス組成Ａになるように、ガラス原料を調合し、得られたガラスバッチを白金ポットに入れて、溶融した後、０．７ｍｍ厚の板状になるように、成形し、徐冷した。
【００５６】
次に、表２、３に記載の刃先角度を有する多結晶ダイヤモンドホイールを用いて、ガラスを１００ｍｍ／分の速度でスクライブした後、折り割りを行うことによりスクライブ切断して、ガラス板を得た。スクライブの際に、表２、３に記載のスクライブ荷重に規制した。
【００５７】
最後に、スクライブ時に発生する垂直クラックの深さと水平クラックの長さを評価した。その結果を表２、３にそれぞれ示す。
【００５８】
【表１】
2015036351.tif 000003
【００５９】
【表２】
2015036351.tif 000004
【００６０】
【表３】
2015036351.tif 000005
【００６１】
表２、３から分かるように、刃先角度１３０度以上１６０度以下のスクライビングホイールを用いた場合、刃先角度１２５度のスクライビングホイールを用いた場合に比べて、水平クラックの長さが小さかった。そして、刃先角度１３０度以上１６０度以下のスクライビングホイールを用いた場合でも、３０μｍ以上の垂直クラックを形成することができた。
【００６２】
（実施例２）
まず表１に記載のガラス組成Ｂになるように、ガラス原料を調合し、得られたガラスバッチを白金ポットに入れて、溶融した後、０．７ｍｍ厚の板状になるように、成形し、徐冷した。
【００６３】
得られたガラスについて、刃先角度１４０度の多結晶ダイヤモンドスクライビングホイールを用いて、移動速度１００ｍｍ／分、スクライブ荷重１６Ｎで移動させることにより、１００ｍｍのスクライブラインを形成した。スクライブ後のガラスを観察したところ、水平クラックの発生は認められなかった。なお、同一のスクライブ条件でガラス組成Ａとガラス組成Ｂとを比較すると、ガラスの厚みに対する垂直クラック深さは、ガラス組成Ａの方が大きかった。
【００６４】
（比較例）
まず表１に記載のガラス組成Ｂになるように、ガラス原料を調合し、得られたガラスバッチを白金ポットに入れて、溶融した後、３．１ｍｍ厚の板状になるように、成形し、徐冷した。
【００６５】
得られたガラスについて、刃先角度１４０度の多結晶ダイヤモンドスクライビングホイールを用いて、移動速度１００ｍｍ／分、スクライブ荷重１６Ｎで移動させることにより、１００ｍｍのスクライブラインを形成した。スクライブ後のガラスを観察したところ、水平クラックの発生は認められなかったが、ガラスの厚みに対する垂直クラック深さが小さかったため、スクライブラインに沿った折り割りを行うことが困難であった。
【符号の説明】
【００６６】
１、８  スクライビングホイール
２、７  ガラス
３  刃先角度
４  垂直クラック
５  水平クラック
６  稜線
９  スクライブライン
【図１】
2015036351.tif 000006
【図２】
2015036351.tif 000007
【図３】
2015036351.tif 000008
【図４】
2015036351.tif 000009